(57)【要約】【課題】広い温度範囲で粘着力を有し、プラズマディスプレイ表示装置においてガラス基板と放熱板とを接合する場合のように接合する面積が大きい場合であっても、空気を巻き込むことなく発熱体と放熱体とを接合させることができる熱伝導性組成物を提供する。【解決手段】炭素数が２〜８のアルキル基を有するアクリル酸アルキルエステルと、ガラス転移点温度が１０℃以下であるマクロモノマーとを共重合してなるアクリル系共重合体を含有する熱伝導性組成物。【選択図】　　　なし【特許請求の範囲】
【請求項１】
炭素数が２〜８のアルキル基を有するアクリル酸アルキルエステルと、ガラス転移点温度が１０℃以下であるマクロモノマーとを共重合してなるアクリル系共重合体を含有することを特徴とする熱伝導性組成物。
【請求項２】
炭素数が２〜８のアルキル基を有するアクリル酸アルキルエステルと、常温常圧で液状であるマクロモノマーとを共重合してなるアクリル系共重合体を含有することを特徴とする熱伝導性組成物。
【請求項３】
マクロモノマーは、アクリル系マクロモノマー、オレフィン系マクロモノマー又はブタジエンであることを特徴とする請求項１又は２記載の熱伝導性組成物。
【請求項４】
熱伝導性充填材を含有することを特徴とする請求項１、２又は３記載の熱伝導性組成物。
【請求項５】
プラズマディスプレイパネルと放熱板とを有するプラズマディスプレイ表示装置であって、
前記プラズマディスプレイパネルと前記放熱板とが請求項１、２、３又は４記載の熱伝導性組成物を介して接合されている
ことを特徴とするプラズマディスプレイ表示装置。
【発明の詳細な説明】
【０００１】
【発明の属する技術分野】
本発明は、空気を巻き込むことなく発熱体と放熱体とを接合させることができる熱伝導性組成物に関する。
【０００２】
【従来の技術】
電気・電子部品等においては、部品から発生する熱によって破損等しないように、放熱体を設けて発熱体から発生した熱を外部に放熱することが行われている。
【０００３】
例えば、プラズマディスプレイ表示装置は、素子を挟み込んだ２枚のガラス基板からなるパネルを有し、パネルの１ドット毎にＲＧＢの各要素があり、その各要素が放電により発光することにより各色を発現している。色の発現には色毎にＲＧＢの各要素の放電状態が異なる。例えば、あるドットの発色が白の場合はＲＧＢの各要素が全て放電することにより発色し、黒の場合はどの要素も放電していない。従って、発現させる色によって発熱量に差が生じる。このためプラズマディスプレイ表示装置に映している画面によっては、放電している要素が多い箇所と少ない箇所とにかなりの温度差が生じ、それぞれの部分での熱膨張率の違いからパネルに機械的負荷がかかり、パネル自体が割れを起こす危険性がある。更に、プラズマディスプレイ表示装置の映している画面によっては全体の発熱量が大きくなって、パネル自身の性能に影響を与える限界温度以上に高温になることもある。このため、パネルを構成するガラス基板の一方にアルミニウム等からなる放熱板を設け、プラズマディスプレイが限界以上に高温になったり、温度差が生じたりするのを防いでいる。
【０００４】
このような発熱体と放熱体の間には、通常、発熱体から発生した熱を効率よく放熱体に伝えるために熱伝導性組成物が介在される。
従来、このような熱伝導性組成物としては、シリコン等の樹脂に熱伝導性充填材を分散させたシリコン系組成物が用いられていた。このようなシリコン系組成物は、高い熱伝導率を有すると同時に、必ずしも平滑ではない発熱体及び放熱体の表面によく追随できることから、効率よく発熱体から発生した熱を放熱体に伝えることができる。しかしながら、これらのシリコン系組成物は粘着性に乏しいことから、発熱体と放熱体とを接合させるためには、別に何らかの手段を講じる必要があった。例えば、特許第２８８５１４７号には、プラズマディスプレイ表示装置のパネルのガラス基板と放熱板とを両面テープで接着し、生じた両者の間の空隙にパテやシリコングリス等の熱伝導性組成物を充填する方法が開示されている。しかし、このような方法には、両面テープを用いて発熱体と放熱体とを接着する工程と、熱伝導性物質を充填する工程とが必要になることから、製造工程が増加し、製造効率に影響していた。
【０００５】
これに対して、熱伝導性物質自体に粘着性を付与し、熱伝導性物質によって発熱体と放熱体とを接合する方法が検討されている。しかしながら、このような粘着力を有する熱伝導性組成物を用いて発熱体と放熱体とを接合する際には、熱伝導性組成物と発熱体又は放熱体との間に気泡を巻き込んでしまうことがあるという問題があった。空気は熱伝導率が低いことから、空気を巻き込んでしまった場合には、その部分では熱伝導性が低下し、効率よく発熱体から発生した熱を放熱体に伝えることができない。とりわけ、プラズマディスプレイ表示装置におけるガラス基板と放熱板との接合のように、接合する面積が大きい場合には気泡の巻き込みは大きな問題となっていた。
【０００６】
【発明が解決しようとする課題】
本発明は、上記現状に鑑み、空気を巻き込むことなく発熱体と放熱体とを接合させることができる熱伝導性組成物を提供することを目的とする。
【０００７】
【課題を解決するための手段】
本発明者らは、鋭意検討の結果、アクリル酸アルキルエステルと特定の性質を有するマクロモノマーとを共重合させてなる共重合体を含有する熱伝導性組成物を用いることにより、熱伝導性組成物の有する粘着力により発熱体と放熱体とを接合させることができ、かつ、接合の際に空気を巻き込みにくいことを見出し、本発明を完成するに至った。
本発明１は、炭素数が２〜８のアルキル基を有するアクリル酸アルキルエステルと、ガラス転移点温度が１０℃以下であるマクロモノマーとを共重合してなるアクリル系共重合体からなる熱伝導性組成物である。
本発明２は、炭素数が２〜８のアルキル基を有するアクリル酸アルキルエステルと、常温常圧で液状であるマクロモノマーとを共重合してなるアクリル系共重合体からなる熱伝導性組成物である。
以下に本発明を詳述する。
【０００８】
本発明の熱伝導性組成物はアクリル酸アルキルエステルとマクロモノマーとを共重合してなる共重合体を含有する。
上記アクリル酸アルキルエステルのアルキル基の炭素数の下限は２、上限は８である。アルキル基の炭素数がこの範囲にあるアクリル酸アルキルエステルを用いることにより、得られる共重合体は広い温度範囲で粘着性を示し、かつ、−３０℃程度の低温下でも柔軟性を有する。
【０００９】
上記炭素数が２〜８のアルキル基を有するアクリル酸アルキルエステルとしては、例えば、アクリル酸エチル、アクリル酸ｎ−プロピル、アクリル酸イソプロピル、アクリル酸ブチル、アクリル酸ｓｅｃ−ブチル、アクリル酸ｔ−ブチル、アクリル酸シクロヘキシル、アクリル酸ｎ−オクチル、アクリル酸イソオクチル、アクリル酸２−エチルヘキシル等が挙げられる。これらは単独で用いられてもよく、２種類以上が併用されてもよい。
【００１０】
上記マクロモノマーとは、主鎖となる骨格の末端に重合性不飽和二重結合を有する重合体である。
上記マクロモノマーとしては、上記主鎖となる骨格がポリアクリルであるアクリル系マクロモノマー、上記主鎖となる骨格がポリオレフィンであるオレフィン系マクロモノマー又はブタジエンが好適である。
また、上記末端の重合性不飽和二重結合としては、例えば、アクリロイル基、メタクリロイル基等が好適に挙げられる。
【００１１】
本発明１の熱伝導性組成物においては、上記マクロモノマーのガラス転移点温度の上限は１０℃である。１０℃を超えると、得られる熱伝導性組成物が常温で硬くなってしまう。好ましい上限は０℃である。
このようなマクロモノマーとしては、例えば、主鎖となる骨格がブチルアクリレート、２−エチルヘキシルアクリレートであるもの等が挙げられる。
【００１２】
本発明２の熱伝導性組成物においては、上記マクロモノマーは常温常圧で液状であるものである。ここで常温常圧で液状とは、常温常圧で少なくとも固体状ではないという意味である。
このようなマクロモノマーとしては、例えば、主鎖となる骨格がブチルアクリレート、２−エチルヘキシルアクリレートであるもの等が挙げられる。
【００１３】
上記アクリル系共重合体において、炭素数が２〜８のアルキル基を有するアクリル酸アルキルエステル１００重量部に対するマクロモノマーの好ましい配合量の下限は２重量部、好ましい上限は４００重量部である。２重量部未満であると、後述するような気泡巻き込み防止効果が得られないことがあり、４００重量部を超えると、熱伝導性組成物の接着力が低下することがある。
【００１４】
上記アクリル酸アルキルエステルとマクロモノマーとを共重合する方法としては特に限定されず、溶液重合、塊状重合、乳化重合、パール重合等の従来公知の重合方法が挙げられる。上記溶液重合による方法では、酢酸エチル、トルエン等の溶媒存在下、アゾビスイソブチルニトリル、過酸化ベンゾイル等の熱重合開始剤が用いられる。また、上記塊状重合による方法としては、均一な共重合体が得られやすいことから、光重合開始剤を用いた紫外線（ＵＶ）による光重合が好ましい。
【００１５】
上記光重合開始剤としては特に限定されず、例えば、４−（２−ヒドロキシエトキシ）フェニル（２−ヒドロキシ−２−プロピル）ケトン［例えば、メルク社製：ダロキュア−２９５９］等のケトン系；α−ヒドロキシ−α、α’−ジメチル−アセトフェノン［例えば、メルク社製：ダロキュア１１７３］、メトキシアセトフェノン、２，２−ジメトキシ−２−フェニルアセトフェノン［例えば、チバガイギー社製：イルガキュア６５１］、２−ヒドロキシ−２−シクロヘキシルアセトフェノン［例えば、チバガイギー社製：イルガキュア１８４］等のアセトフェノン系；ベンジルジメチルケタール等のケタール系；ハロゲン化ケトン、アシルホスフィノキシド、アシルホスフォナート等が挙げられる。
【００１６】
上記光重合開始剤の添加量としては、アクリル系共重合体成分１００重量部に対する好ましい下限は０．０１重量部、好ましい上限は５重量部である。０．０１重量部未満であると、重合度が低下し、モノマー臭の強い重合体しか得られないことがあり、５重量部を超えると、ラジカル発生量が多くなり、分子量が低下してしまい、必要な凝集力が得られなくなることがある。より好ましい下限は０．０５重量部であり、より好ましい上限は３重量部である。
【００１７】
上記光重合における光照射に用いられるランプ類としては、光波長４００ｎｍ以下に発光分布を有するものが用いられ、例えば、低圧水銀灯、中圧水銀灯、高圧水銀灯、超高圧水銀灯、ケミカルランプ、ブラックライトランプ、マイクロウェーブ励起水銀灯、メタルハライドランプ等が用いられる。なかでも、ケミカルランプは、光重合開始剤の活性波長領域の光を効率よく発光するとともに、光重合開始剤以外の組成物の光吸収が少ないため、内部まで光が透過し、高厚膜の熱導電性組成物を製造するのに好ましい。上記ランプによる光重合性組成物への光照射強度は、得られるポリマーの重合度を左右する因子であり、目的製品の性能毎に適宜制御されるのであるが、通常のアセトフェノン基を有する開裂型の光重合開始剤を配合した場合には該光重合開始剤の光分解に有効な波長領域（光重合開始剤によって異なるが、通常３６５ｎｍ〜４２０ｎｍの光が用いられる）の光強度の好ましい下限は０．１ｍＷ／ｃｍ２、好ましい上限は１００ｍＷ／ｃｍ２で
ある。
【００１８】
上記共重合の際には、得られるアクリル系共重合体のガラス転移点温度、極性を調整するために、不飽和二重結合を有する極性共重合体モノマーを添加してもよい。このような極性共重合性モノマーとしては、例えば、スチレン、α−メチルスチレン、ｏ−メチルスチレン、ｐ−メチルスチレン等のスチレン系モノマー、酢酸ビニル等のカルボン酸ビニルエステル；アクリル酸、メタクリル酸、イタコン酸等のビニル基を有するカルボン酸及びビニル基を有するカルボン酸の無水物；２−ヒドロキシエチル（メタ）アクリレート、２−ヒドロキシプロピルメタクリレート、４−ヒドロキシブチルアクリレート、カプロラクトン変成（メタ）アクリレート、ポリオキシエチレン（メタ）アクリレート、ポリオキシプロピレン（メタ）アクリレート等の水酸基を有するビニルモノマー等が挙げられる。これらは単独で用いられてもよく、２種以上が併用されてもよい。
上記極性共重合性モノマーの添加量は、アクリル系共重合体の共重合成分に対して２０重量％以下が好ましい。２０重量％を超えると、得られる熱伝導性組成物の柔軟性が低下し、密着性が低下することがある。
【００１９】
上記アクリル系共重合体は、必要に応じて、耐熱性やクリープ特性を向上させるために架橋されてもよい。上記架橋方法としては、例えば、アクリル系共重合体を溶媒中で重合する溶液重合又は水中で重合するエマルジョン重合等において、反応性の極性基を有する重合性モノマーを含有させ、この極性基と反応可能な架橋剤を添加することにより架橋させる方法等が挙げられる。
【００２０】
上記架橋剤としては、例えば、トリレンジイソアネート、ナフチレン−１，５−ジイソシアネート、ジフェニルメタンジイソシアネート、ヘキサメチレンジイソシアネート、イソホロンジイソシアネート、キシレンジイソシアネート、トリメチロールプロパン変性トリレンジイソシアネート等のイソシアネート系架橋剤；エチレングリコールジグリシジルエーテル、プロピレングリコールジグリシジルエーテル、１，６−ヘキサンジオールグリシジルエーテル等のエポキシ系架橋剤；Ｎ，Ｎ−ヘキサメチレン−１，６−ビス（１−アジリジンカルボキシアミド）等のアジリジン系架橋剤等が挙げられる。これらは、単独で用いられてもよいし、２種以上が併用されてもよい。
【００２１】
また、上記アクリル系共重合体を光重合により重合する場合には、架橋剤として多官能（メタ）アクリレート化合物を添加することが好ましい。このような架橋剤を用いることにより、アクリル系共重合体の重合と同時に架橋を行なうことができる。
上記多官能（メタ）アクリレート化合物としては、例えば、１，４−ブタンジオールジ（メタ）アクリレート、１，６−ヘキサンジオールジ（メタ）アクリレート、１，９−ノナンジオールジ（メタ）アクリレート、（ポリ）エチレングリコールジ（メタ）アクリレート、（ポリ）プロピレングリコールジ（メタ）アクリレート、ネオペンチルグリコールジ（メタ）アクリレート、ペンタエリスリトールジ（メタ）アクリレート、グリセリンメタクリレートアクリレート、ペンタエリスリトールトリ（メタ）アクリレート、トリメチルロールプロパントリメタクリレート、（メタ）アクリル酸アリル、（メタ）アクリル酸ビニル、ジビニルベンゼン、エポキシ（メタ）アクリレート、ポリエステル（メタ）アクリレート、ウレタン（メタ）アクリレート等が挙げられる。これらは単独で用いられてもよいし、２種以上が併用されてもよい。
【００２２】
上記架橋剤の添加量の好ましい下限はアクリル系共重合体成分１００重量部に対して０．０１重量部、好ましい上限は５重量部である。０．０１重量部未満であると、得られる熱伝導性組成物の凝集力が低下して耐熱性やクリープ特性に劣ることがあり、５重量部を超えると、柔軟性が損なわれて密着性が低下することがある。より好ましい下限は０．０２重量部、より好ましい上限は３重量部である。
【００２３】
本発明の熱伝導性組成物は、上記アクリル系共重合体の他に、熱伝導率を向上させることを目的として熱伝導性充填材を含有することが好ましい。上記熱伝導性充填材としては特に限定されず、例えば、酸化アルミニウム、酸化マグネシウム、酸化ベリリウム、酸化チタン等の酸化物類；窒化アルミニウム、窒化ホウ素、窒化ケイ素、炭化ケイ素等の無機充填材；銅、銀、鉄、アルミニウム、ニッケル等の金属充填材；チタン等の金属合金充填材；ダイヤモンド、炭素繊維、カーボンブラック等の炭素系充填材；石英、石英ガラス等のシリカ紛類等が挙げられ、また、無機充填材の粒子に銀や銅、炭素材料を表面被覆したもの；金属充填材の粒子に無機材料や炭素材料を表面被覆したもの等も挙げられる。これらの熱伝導性充填剤は単独で用いてもよく、２種類以上を併用してもよい。また、これらの熱伝導性充填材とベースとなる樹脂との親和性を向上させるために、シラン処理等の各種表面処理を行った熱伝導性充填材を用いてもよい。
上記熱伝導性充填材の形状としては特に限定されず、例えば、球状、針状、繊維状、鱗片状、樹枝状、平板状、不定形等のものが用いられる。
上記熱伝導性充填材の配合量の好ましい下限は５体積％、好ましい上限は９０体積％である。５体積％未満であると、充分な熱伝導率向上効果が得られないことがあり、９０体積％を超えると、熱伝導性組成物の硬度が高くなり、反りや凹凸に追従しにくくなることがある。
【００２４】
上記熱伝導性組成物には、発熱体、放熱体との密着性を向上させるために、粘着付与剤が添加されてもよい。上記粘着付与剤としては、例えば、ロジン系樹脂、変性ロジン系樹脂、テルペン系樹脂、テルペンフェノール系樹脂、Ｃ５及びＣ９系石油樹脂、クロマン樹脂等、及び、これらの水添物等が挙げられる。これらは単独で使用されてもよいし、二種以上が併用されてもよい。
なお、上記粘着付与剤を上記アクリル系共重合体の重合時に添加する場合には、重合速度の低下や分子量の低下を生じる場合があるので、連鎖移動剤や架橋性モノマーの量を適宜調節したり、重合阻害性の低い粘着付与剤を用いることが好ましい。このような重合阻害性の低い粘着付与剤としては、例えば、水添テルペン樹脂、水添ロジン樹脂、不均化ロジン樹脂、脂環族飽和炭化水素樹脂等が挙げられる。
上記粘着付与剤の添加量の好ましい下限はアクリル系共重合体１００重量部に対して５重量部、好ましい上限は５０重量部である。５重量部未満であると、密着性の向上効果が少なく、５０重量部を超えると、熱伝導性組成物の柔軟性が低下し、かえって密着性が低下することがある。好ましい下限は１０重量部、好ましい上限は４０重量部である。
【００２５】
本発明の熱伝導性組成物には、必要に応じて、各種の添加剤が添加されてもよい。上記添加剤としては、例えば、可塑剤、軟化剤、無機充填剤、有機充填剤、顔料、染料等が挙げられる。
【００２６】
本発明の熱伝導性組成物を用いて発熱体と放熱体とを接合させると、驚くべきことに、接合の初期には熱伝導性組成物と発熱体又は放熱体との間に気泡が巻き込まれたとしても、数時間放置した後には巻き込まれた気泡のほとんどが消失し、熱伝導性組成物は発熱体及び放熱体に密着する。これにより、高い効率で発熱体から発生した熱を放熱体に伝えることができる。従って、本発明の熱伝導性組成物は、プラズマディスプレイ表示装置におけるガラス基板と放熱板との接合のように、接合する面積が大きい場合に特に好適に用いることができる。
【００２７】
本発明の熱伝導性組成物は、広い温度範囲で粘着力を示し電子部品の発熱体と放熱体との接合に好適に用いることができる。また、空気を巻き込まずに発熱体又は放熱体と密着することから高い効率で発熱体から発生した熱を放熱体に伝えることができる。本発明の熱伝導性組成物は、プラズマディスプレイ表示装置におけるガラス基板と放熱板との接合のように、接合する面積が大きい場合に特に好適に用いることができる。
本発明の熱伝導性組成物を用いて発熱体と放熱体とを接合する方法としては特に限定されず、例えば、本発明の熱伝導性組成物をシート状に成形し、これを介して発熱体及び放熱体を接合する方法等が挙げられる。
【００２８】
【実施例】
以下に実施例を掲げて本発明を更に詳しく説明するが、本発明はこれら実施例のみに限定されるものではない。
【００２９】
（実施例１）
アクリル酸２−エチルヘキシル９０重量部、アクリル系マクロモノマー（商品名：ＡＢ−６、東亜合成社製）１０重量部、ヘキサンジオールジアクリレート０．１重量部、ドデカンチオール０．０５重量部、光重合開始剤（商品名：イルカギュアー６５１、チバスペシャリティーケミカルズ社製）０．３重量部、及び、熱伝導性充填材として炭酸カルシウム（商品名：♯１００、三共精粉社製）４００重量部を均一になるまでプラネタリーミキサーにて攪拌した後、窒素ガスによるバブリングを行って溶存酸素を除去して重合性モノマー溶液を調製した。
次いで離型処理した５０μｍ厚のポリエチレンテレフタレート（ＰＥＴ）フィルム上に１ｍｍ厚みのスペーサーを設置し、得られた重合性モノマー溶液をＰＥＴフィルム上に展開した後、このＰＥＴフィルムを折り曲げて、離型処理面が重合性モノマー溶液に接するよう被覆した。この状態で、被覆側のＰＥＴフィルム上における紫外線照射強度が５．０（ｍＷ／ｃｍ２）となるようにケミカルランプのランプ強度を調整し、１５分間紫外線を照射することにより重合して、シート状の熱伝導性組成物を作製した。
【００３０】
（実施例２）
アクリル系マクロモノマー１０重量部の代わりに、オレフィン系マクロモノマー（商品名：ＨＰＶＭ−Ｌ１２５３、クレイトン・ポリマージャパン社製）１０重量部を用いた以外は実施例１と同様にしてシート状の熱伝導性組成物を作製した。
【００３１】
（比較例１）
アクリル酸２−エチルヘキシルを９０重量部から１００重量部とし、アクリル系マクロモノマーを用いなかった以外は実施例１と同様にして熱伝導性組成物からなるシートを作製した。
【００３２】
（比較例２）
ヘキサンジオールジアクリレートを０．１重量部から０．０５重量部に、ドデカンチオール０．０５重量部から０．１重量部に、光重合開始剤を０．３重量部から０．５重量部にした以外は比較例１と同様にして熱伝導性組成物からなるシートを作製した。
【００３３】
（比較例３）
アクリル系マクロモノマー１０重量部の代わりに、液状粘着付与剤（商品名：スーパーエステルＡ−１８、荒川化学社製）を用いた以外は実施例１と同様にして熱伝導性組成物からなるシートを作製した。
【００３４】
実施例１、２及び比較例１〜３で作製したシートについて、以下の方法により評価を行った。
結果を表１に示した。
【００３５】
（１）ゲル分率の測定
シートの重量を測定した後、テトラヒドロフラン中に浸漬し、２４時間後にテトラヒドロフランに溶けずに残った固形分を取り出し、乾燥させた後その重量を測定した。下記式によりゲル分率を求めた。
ゲル分率＝［（浸漬前重量−浸漬後重量）／浸漬前重量］×１００
【００３６】
（２）アスカーＣ硬度の測定
Ｃ型ゴム硬度計（高分子計器社製）にて２３℃雰囲気でのアスカーＣ硬度を測定した。
【００３７】
（３）接着力の測定
ＪＩＳ　Ｚ　６８５０引張剪断接着強さ試験方法に準拠して、２５ｍｍ×２５ｍｍに切断したシートをアルミニウム板とガラス板との間に挟み込み、引張剪断接着強さを測定した。
評価は、２３℃及び６０℃の２雰囲気下で行った。
【００３８】
（４）保持性の評価
ＪＩＳ　Ｚ　０２３７保持力の試験方法に準拠して、２５ｍｍ×２５ｍｍに切断したシートを、アルミニウム板とガラス板の間に挟み込み、６２５ｇの錘をかけてガラス板と合わせた負荷荷重を１００ｇ／ｃｍ２として、６０℃下２４時間後の錘の落下の有無を確認した。
【００３９】
（５）密着性の評価
図１に示したように、平坦な平面に２１０ｍｍ×１５０ｍｍの大きさのシートを貼り付け、この上から３００ｍｍ×２１０ｍｍ×２ｍｍのガラスをガラスの中央部分にシートが来るように静かに載せた。次いで、図２に示した１２点の位置に４ｋｇの錘を載せた。
錘を載せた直後、３０分後及び３時間後に、ガラスとシートとが気泡に妨げられずに密着している部分の面積がシート全体の面積に占める割合を目視にて観察した。
【００４０】
【表１】
2004043673.tif 000002
【００４１】
表１から、実施例１及び２で作製したシートは充分な保持力を発揮することがわかった。また、錘を載せた直後には気泡を巻き込んでいたが、時間の経過とともに密着が進み、３時間後にはほとんどの気泡が消失してガラスとシートとが密着した。これより、高い熱伝導効率が期待できる。
一方、比較例１で作製したシートは、接着力は高いものの、錘を載せてから３時間後でも多くの気泡が残存しガラスとシートとが密着していないことから、高い熱伝導効率は期待できない。また、比較例２で作製したシートは、比較例１に比べれば気泡の残存は少ないものの、接着力が低く保持性も低いものであった。比較例３で作成したシートは、接着力、保持性が低く、密着性も不充分であった。
【００４２】
【発明の効果】
本発明によれば、空気を巻き込むことなく発熱体と放熱体とを接合させることができる熱伝導性組成物を提供できる。
【図面の簡単な説明】
【図１】実施例の密着性の評価において熱伝導性組成物とガラス板との配置を示す模式図である。
【図２】実施例の密着性の評価において錘を配置する位置を示す模式図である。
【符号の説明】
１　熱伝導性組成物（シート）
２　ガラス板
３　平坦な台
４　錘を配置する位置
【図１】
2004043673.tif 000003
【図２】
2004043673.tif 000004